【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
特にセラミック焼結部品の製造のための、顆粒を含む粉末であって、前記粉末が、乾燥物質に基づいて、重量による以下の化学組成：
−  １００％となるまでの残分のＺｒＯ２；
−  Ｙ２Ｏ３、Ｓｃ２Ｏ３、ＭｇＯ、ＣａＯ、ＣｅＯ２、およびそれらの混合物から形成される群から選択されるジルコニア安定剤であって、ジルコニアおよび安定剤の含有量の合計を基準とした安定剤の重量による含有率は、２．０％〜２０％の間であり、ＭｇＯ＋ＣａＯの含有率は、ジルコニアおよび安定剤の含有量の合計を基準として５．０％未満である、ジルコニア安定剤；
−  少なくとも１．０％の、２５℃以下のガラス転移温度を示す第１のバインダー；
−  ０〜４．０％の、２５℃より高いガラス転移温度を示す追加のバインダー；
−  ５〜５０．０％のアルミナ；
−  ０〜２．０％のアルミナ焼結添加剤；
−  第１のバインダーおよび追加のバインダー以外の０〜４．０％の一時的添加剤であって、前記第１のバインダー、前記追加のバインダーおよび前記一時的添加剤の合計含有率が９．０％未満である、一時的添加剤；
−  酸化マンガン、ＺｎＯ、Ｌａ２Ｏ３、ＳｒＯ、ＢａＯ、およびそれらの混合物から選択される０〜６％の追加の酸化物；
−  ２．０％未満の不純物；
を示し、
酸化ランタンの全含有率が６．０％未満であり、
前記粉末のメジアン直径Ｄ５０が８０〜１３０μｍの間であり、パーセンタイルＤ９９．５が５００μｍ未満であり、前記顆粒の相対密度が３０％〜６０％の間である、
粉末。
【請求項２】
−  前記安定剤が、Ｙ２Ｏ３、Ｓｃ２Ｏ３、およびそれらの混合物から形成される群から選択され、前記安定剤の含有率が、ＺｒＯ２、Ｙ２Ｏ３、およびＳｃ２Ｏ３の合計を基準として６．５％未満である；または
−  前記安定剤が、ＭｇＯ、ＣａＯ、およびそれらの混合物から形成される群から選択され、前記安定剤の含有率が、ＺｒＯ２、ＭｇＯ、およびＣａＯの合計を基準として４％未満である；または
−  前記安定剤がＣｅＯ２であり、前記安定剤の含有率が、ＺｒＯ２、Ｙ２Ｏ３、およびＣｅＯ２の合計を基準として１０％を超えかつ１５％未満である、
請求項１に記載の粉末。
【請求項３】
前記安定剤が、Ｙ２Ｏ３、ＣｅＯ２、およびそれらの混合物から形成される群から選択され、ＺｒＯ２、Ｙ２Ｏ３、およびＣｅＯ２の合計を基準として１０％≦３．Ｙ２Ｏ３＋ＣｅＯ２≦２０％の関係に従う、請求項１または２のいずれか一項に記載の粉末。
【請求項４】
−  前記安定剤がＹ２Ｏ３であり、
−  前記安定剤の含有率が、ＺｒＯ２およびＹ２Ｏ３の合計を基準とした重量パーセント値で４．５％〜５．５％の間であり、
−  前記アルミナの含有率が、乾燥物質を基準とした重量パーセント値で１５％を超えかつ２５％未満であり、
−  酸化ランタンの含有率が、乾燥物質を基準とした重量パーセント値で０．２％を超えかつ０．８％未満であり、
−  第１のバインダーの含有率が、乾燥物質を基準とした重量パーセント値で２．５％〜４％の間であり、
−  不純物の含有率が、乾燥物質を基準とした重量パーセント値で０．５％未満であり、
−  残留含水率が、湿潤粉末を基準とした重量パーセント値で０．２％〜１％の間である；または
−  前記安定剤がＹ２Ｏ３であり、
−  前記安定剤の含有率が、ＺｒＯ２およびＹ２Ｏ３の合計を基準とした重量パーセント値で４．５％〜５．５％の間であり、
−  前記アルミナの含有率が、乾燥物質を基準とした重量パーセント値で１５％を超えかつ２５％未満であり、
−  第１のバインダーの含有率が、乾燥物質を基準とした重量パーセント値で２．５％〜４％の間であり、
−  不純物の含有率が、乾燥物質を基準とした重量パーセント値で０．５％未満であり、
−  残留含水率が、湿潤粉末を基準とした重量パーセント値で０．２％〜１％の間である；または
−  前記ジルコニア安定剤がＣｅＯ２であり、
−  前記安定剤の含有率が、ＺｒＯ２およびＣｅＯ２の合計を基準とした重量パーセント値で１０％〜１５％の間であり、
−  前記アルミナの含有率が、乾燥物質を基準とした重量パーセント値で１５％を超えかつ２５％未満であり、
−  第１のバインダーの含有率が、乾燥物質を基準とした重量パーセント値で２．５％〜４％の間であり、
−  不純物の含有率が、乾燥物質を基準とした重量パーセント値で０．５％未満であり、
−  残留含水率が、湿潤粉末を基準とした重量パーセント値で０．２％〜１％の間である；または
−  前記ジルコニア安定剤がＹ２Ｏ３とＣｅＯ２との混合物であり、
−  前記Ｙ２Ｏ３の含有率が、ＺｒＯ２、Ｙ２Ｏ３、およびＣｅＯ２の合計を基準とした重量パーセント値で１％〜２％の間であり、
−  前記ＣｅＯ２の含有率が、乾燥物質のＺｒＯ２、Ｙ２Ｏ３、およびＣｅＯ２の合計を基準とした重量パーセント値で１１％〜１３％の間であり、
−  前記アルミナの含有率が、乾燥物質を基準とした重量パーセント値で１５％を超えかつ２５％未満であり、
−  第１のバインダーの含有率が、乾燥物質を基準とした重量パーセント値で２．５％〜４％の間であり、
−  不純物の含有率が０．５％未満、好ましくは０．１％未満であり、
−  残留含水率が、湿潤粉末を基準とした重量パーセント値で０．２％〜１％の間、好ましくは０．２％〜０．６％の間である、
請求項１〜３のいずれか一項に記載の粉末。
【請求項５】
−  追加のバインダーの含有率が、乾燥物質を基準とした重量パーセント値で０．５％〜１％の間である；または
−  追加のバインダーの含有率が、乾燥物質を基準とした重量パーセント値で０．５％〜１％の間であり、かつ一時的添加剤の含有率が０．５％〜１％の間である、
請求項１〜４のいずれか一項に記載の粉末。
【請求項６】
前記追加の酸化物の含有率が、乾燥物質を基準とした重量パーセント値で０．３％を超える、請求項１〜５のいずれか一項に記載の粉末。
【請求項７】
−  前記顆粒が、前記ジルコニアが安定化されている粒子を含む；および／または
−  前記顆粒が、メジアン直径Ｄ５０が１μｍ未満であるジルコニア粒子を含む；および／または
−  前記顆粒がアルミナＡｌ２Ｏ３を含み、前記粉末の前記アルミナの含有率が、乾燥物質を基準とした重量パーセント値で１５％を超えかつ２５％未満である、および／またはメジアン直径が５μｍ未満であるアルミナの粒子を含む、
請求項１〜６のいずれか一項に記載の粉末。
【請求項８】
−  前記第１のバインダーが−３０℃より高くかつ１５℃未満のガラス転移温度を示す；および／または
−  前記第１のバインダーが、非晶質有機ポリマー、ポリアクリル樹脂、純粋なアクリレートに基づくポリマー、アクリレートとスチレンとに基づくコポリマー、およびそれらのブレンドから選択される、
請求項１〜７のいずれか一項に記載の粉末。
【請求項９】
前記第１のバインダーおよび／または前記追加のバインダーが、無機元素を含まないポリマーから選択される、請求項１〜８のいずれか一項に記載の粉末。
【請求項１０】
前記一時的添加剤が有機添加剤であり、前記有機添加剤の含有率が１％未満であり、バインダーおよび有機添加剤の合計含有率が５％未満であり、前記有機添加剤が、分散剤または界面活性剤、増粘剤、消泡剤、防腐剤、潤滑剤、ならびにそれらの混合物から選択される、請求項１〜９のいずれか一項に記載の粉末。
【請求項１１】
前記安定剤の少なくとも一部が、前記安定剤の前駆体の同等量で置換されている、請求項１〜１０のいずれか一項に記載の粉末。
【請求項１２】
前記ジルコニア、前記アルミナ、前記第１のバインダー、前記追加のバインダー、および前記一時的添加剤が、前記粉末の前記顆粒中に均一に分散されている、請求項１〜１１のいずれか一項に記載の粉末。
【請求項１３】
前記顆粒の８０％超が前記化学組成を示す、請求項１〜１２のいずれか一項に記載の粉末。
【請求項１４】
−  メジアン直径Ｄ５０が９０μｍを超えかつ１２０μｍ未満である；および／または
−  １０パーセンタイルＤ１０が４０μｍを超える；および／または
−  ９０パーセンタイルＤ９０が３００μｍ未満である；および／または
−  ９９．５パーセンタイルＤ９９．５が４００μｍ未満である、
請求項１〜１３のいずれか一項に記載の粉末。
【請求項１５】
残留含水率が、湿潤粉末を基準とした重量パーセント値で０．２％〜１％の間である、請求項１〜１４のいずれか一項に記載の粉末。
【請求項１６】
焼結部品の製造方法であって：
Ａ）請求項１〜１５のいずれか一項に記載の顆粒を含む粉末を含む出発投入材料を形成するために、出発物質を混合する段階であって、前記顆粒を含む粉末が、前記出発投入材料の重量の少なくとも６０％を占める段階と、
Ｂ）前記出発投入材料からプリフォームを形成する段階と、
Ｃ）場合により前記プリフォームを機械加工する段階と、
Ｄ）前記焼結部品を得るように前記プリフォームを焼結する段階と、
Ｅ）場合により前記焼結部品の機械加工および／または粉砕を行う段階と
を含む、方法。
【手続補正２】
【補正対象書類名】明細書
【補正対象項目名】０００５
【補正方法】変更
【補正の内容】
【０００５】
本発明は、特にセラミック焼結部品の製造のための、顆粒を含む粉末であって、前記粉末は、乾燥物質に基づいて、重量による以下の化学組成：
−  １００％となるまでの残分のＺｒＯ２；
−  Ｙ２Ｏ３、Ｓｃ２Ｏ３、ＭｇＯ、ＣａＯ、ＣｅＯ２、およびそれらの混合物から形成される群から選択されるジルコニア安定剤であって、ジルコニアおよび安定剤の含有量の合計を基準とした安定剤の重量による含有率は、２．０％〜２０％の間であり、ＭｇＯ＋ＣａＯの含有率は、ジルコニアおよび安定剤の含有量の合計を基準として（すなわち、ＺｒＯ２、Ｙ２Ｏ３、Ｓｃ２Ｏ３、ＭｇＯ、ＣａＯ、およびＣｅＯ２の合計を基準として）５．０％未満である、ジルコニア安定剤；
−  少なくとも１．０％の、２５℃以下のガラス転移温度（Ｔｇ）を示す第１のバインダー；
−  ０〜４．０％の、２５℃より高いガラス転移温度を示す追加のバインダー；
−  ５〜５０．０％のアルミナ；
−  ０〜２．０％のアルミナ焼結添加剤；
−  第１のバインダーおよび追加のバインダー以外の０〜４．０％の一時的添加剤であって、前記第１のバインダー、前記追加のバインダー、および前記一時的添加剤の合計含有率が９．０％未満となる、一時的添加剤；
−  酸化マンガン、ＺｎＯ、Ｌａ２Ｏ３、ＳｒＯ、ＢａＯ、およびそれらの混合物から選択される０〜６．０％の追加の酸化物；
−  ２．０％未満の不純物；
を示し、
酸化ランタンの全含有率が６．０％未満であり；
粉末のメジアン直径Ｄ５０が８０〜１３０μｍの間であり、パーセンタイルＤ９９．５が５００μｍ未満であり、顆粒の相対密度が３０％〜６０％の間である、粉末を提供する。